(57)【要約】ＰＣＴＦＥフィルムを表面透光層及び／又は裏面保護シートとして有し、層間接着性に優れた太陽電池モジュールを提供する。本発明は、表面透光層、充填剤により封入された太陽電池素子、及び、裏面保護シートからなる太陽電池モジュールであって、上記表面透光層及び上記裏面保護シートのうち少なくとも一方が、反応性有機化合物を含む不活性ガス中で放電処理することにより得られる表面処理層を有するポリクロロトリフルオロエチレンフィルム（Ａ）であり、上記表面処理層が太陽電池素子側に配置された太陽電池モジュールである。
2008050626.tif 000002
【特許請求の範囲】
【請求項１】
表面透光層、充填剤により封入された太陽電池素子、及び、裏面保護シートからなる太陽電池モジュールであって、
前記表面透光層及び前記裏面保護シートのうち少なくとも一方が、反応性有機化合物を含む不活性ガス中で放電処理することにより得られる表面処理層を有するポリクロロトリフルオロエチレンフィルム（Ａ）であり、
前記表面処理層が太陽電池素子側に配置されたことを特徴とする太陽電池モジュール。
【請求項２】
表面透光層、充填剤により封入された太陽電池素子、及び、裏面保護シートからなる太陽電池モジュールであって、
前記裏面保護シートは、反応性有機化合物を含む不活性ガス中で放電処理することにより得られる表面処理層を有するポリクロロトリフルオロエチレンフィルム（Ａ）及びフッ素非含有樹脂シート（Ｃ）が積層されてなり、
前記表面処理層がフッ素非含有樹脂シート（Ｃ）側に配置されたことを特徴とする太陽電池モジュール。
【請求項３】
反応性有機化合物は、酢酸ビニル及び／又はグリシジルメタクリレートである請求項１又は２記載の太陽電池モジュール。
【請求項４】
充填剤は、エチレン／酢酸ビニル共重合体である請求項１、２又は３記載の太陽電池モジュール。
【請求項５】
反応性有機化合物を含む不活性ガス中で放電処理することにより得られる表面処理層を有するポリクロロトリフルオロエチレンフィルム（Ａ）及びフッ素非含有樹脂シート（Ｃ）が積層されてなり、
前記フッ素非含有樹脂シート（Ｃ）がポリエステル樹脂（Ｃ１）からなり、
前記表面処理層が前記ポリエステル樹脂（Ｃ１）側に配置されたことを特徴とする積層体。
【請求項６】
請求項１又は２記載の太陽電池モジュールの製造方法であって、
ポリクロロトリフルオロエチレンフィルム（Ａ）を０．１〜３．０容量％の反応性有機化合物を含む不活性ガス中で放電処理することにより表面処理層を形成する工程を含むことを特徴とする太陽電池モジュールの製造方法。
【発明の詳細な説明】
【技術分野】
【０００１】
本発明は、太陽電池モジュール、積層体及び太陽電池モジュールの製造方法に関する。
【背景技術】
【０００２】
従来、太陽電池モジュールは、屋外に設置されるものであるため、その周囲を耐候性、耐湿性、耐衝撃性、耐熱性等に優れた保護シートにより保護する必要があった。このような保護シートとしては、フッ素樹脂フィルムが好適に使用されている。このようなフッ素樹脂フィルムを使用した太陽電池モジュールの一般的な構造としては、表面に表面支持体としてガラス板のような透明材料を、裏面にはフッ素樹脂フィルムからなる裏面保護シートを配置し、その中間に充填剤、例えば架橋エチレン酢酸ビニル共重合体等により封入された太陽電池素子を挟んだものがよく知られている。【０００３】
しかしながら、フッ素樹脂はその優れた非粘着性がゆえに、フッ素樹脂成形体同士又は異種材料との接着性に劣るという欠点があった。そのため、上述のような太陽電池モジュールを形成した際にも、層間の接着性が不充分であるために良好な耐候性、耐湿性等を維持することが困難であった。【０００４】
特許文献１には、プラズマ処理したポリクロロトリフルオロエチレンシート単層、又は、プラズマ処理したポリクロロトリフルオロエチレンシート、接着剤層及び白色プラスチックシートからなる積層体を保護シートとした太陽電池モジュールが開示されている。しかしながら、このような保護シートは、高温時の耐熱性には優れるものの、高温高湿試験でラミネートの剥離が生じ、優れた耐久性を有するものではなかった。【０００５】
また、特許文献２には、フッ素樹脂フィルムの片面を反応性有機化合物を用いて放電処理を行い、フッ素樹脂表層の炭素原子数に対するフッ素原子数の比Ｆ／Ｃ及び炭素原子数に対する酸素原子数の比Ｏ／Ｃの範囲を特定することにより接着強度を高めたフッ素樹脂成形体が開示されている。しかしながら、このフッ素樹脂成形体は、ポリクロロトリフルオロエチレン（ＰＣＴＦＥ）を対象としたものではなかった。【０００６】
【特許文献１】特開２００１−１２７３２０号公報
【特許文献２】国際公開第００／２０４８９号パンフレット
【発明の開示】
【発明が解決しようとする課題】
【０００７】
本発明は、上記現状に鑑み、ＰＣＴＦＥフィルムを表面透光層及び／又は裏面保護シートとして有し、層間接着性に優れた太陽電池モジュールを提供することを目的とするものである。
【課題を解決するための手段】
【０００８】
本発明は、表面透光層、充填剤により封入された太陽電池素子、及び、裏面保護シートからなる太陽電池モジュールであって、上記表面透光層及び上記裏面保護シートのうち少なくとも一方が反応性有機化合物を含む不活性ガス中で放電処理することにより得られる表面処理層を有するポリクロロトリフルオロエチレンフィルム（Ａ）であり、上記表面処理層が太陽電池素子側に配置されたことを特徴とする太陽電池モジュールである。【０００９】
また、本発明は、表面透光層、充填剤により封入された太陽電池素子、及び、裏面保護シートからなる太陽電池モジュールであって、上記裏面保護シートは、反応性有機化合物を含む不活性ガス中で放電処理することにより得られる表面処理層を有するポリクロロトリフルオロエチレンフィルム（Ａ）及びフッ素非含有樹脂シート（Ｃ）が積層されてなり、上記表面処理層がフッ素非含有樹脂シート（Ｃ）側に配置されたことを特徴とする太陽電池モジュールでもある。【００１０】
また、本発明は、反応性有機化合物を含む不活性ガス中で放電処理することにより得られる表面処理層を有するポリクロロトリフルオロエチレンフィルム（Ａ）及びフッ素非含有樹脂シート（Ｃ）が積層されてなり、上記フッ素非含有樹脂シート（Ｃ）がポリエステル樹脂（Ｃ１）からなり、上記表面処理層が上記ポリエステル樹脂（Ｃ１）側に配置されたことを特徴とする積層体でもある。【００１１】
また、本発明は、ポリクロロトリフルオロエチレンフィルム（Ａ）を０．１〜３．０容量％の反応性有機化合物を含む不活性ガス中で放電処理することにより表面処理層を形成する工程を含むことを特徴とする上述の太陽電池モジュールの製造方法でもある。
以下、本発明を詳細に説明する。【００１２】
本発明の太陽電池モジュールは、ＰＣＴＦＥフィルム（Ａ）を表面透光層及び／又は裏面保護シートとして使用したものである。上記ＰＣＴＦＥフィルム（Ａ）を表面透光層及び／又は裏面保護シートとすることにより、特に優れた耐候性、耐湿性を発揮することができる。更に、上記ＰＣＴＦＥフィルム（Ａ）は、片面に反応性有機化合物を含む不活性ガス中で放電処理することにより得られる表面処理層を有するものであるが、上記表面処理層は、放電処理によってＰＣＴＦＥ（Ａ）の表層が改質され、良好な接着性が付与されたものである。本発明の太陽電池モジュールは、上記ＰＣＴＦＥフィルム（Ａ）の表面処理層を太陽電池素子側に配置したものであるため、高い接着性が得られ、高温高湿下でも良好な耐久性を発揮することができるものである。【００１３】
本発明の太陽電池モジュールは、表面透光層、充填剤により封入された太陽電池素子、及び、裏面保護シートをこの順に積層したものである。本発明の第一の太陽電池モジュールは、上記表面透光層及び上記裏面保護シートのうち少なくとも一方が上記ＰＣＴＦＥフィルム（Ａ）を使用するものである。いずれの場合においても、上記表面処理層は、太陽電池素子側に配置される。【００１４】
上記ＰＣＴＦＥフィルム（Ａ）は、片面のみに上記表面処理層を有するものであり、上記表面処理層を太陽電池素子側に配置するものである。すなわち、大気側に未処理層を配置することにより、ＰＣＴＦＥフィルムの特性である優れた耐候性及び耐湿性が得られ、上記表面処理層を太陽電池素子側に配置することにより、充填材と強固に接着することができる。これにより、高温高湿下でも耐久性に優れ、保護シートとして要求される耐候性及び耐湿性を維持することができる。【００１５】
上記ＰＣＴＦＥフィルム（Ａ）は、クロロトリフルオロエチレン単独重合体からなるものである。クロロトリフルオロエチレン系共重合体は、防湿性が劣る為、単独重合体を使用することが必要とされる。【００１６】
上記ＰＣＴＦＥフィルム（Ａ）は、反応性有機化合物を含む不活性ガス中で放電処理することにより得られる表面処理層を有するものである。上記放電処理を行うことにより、ＰＣＴＦＥフィルム（Ａ）の表層が改質され、接着性を改善することができる。【００１７】
上記反応性有機化合物としては酸素原子を含有する重合性又は非重合性有機化合物であれば特に限定されないが、例えば、酢酸ビニル、ギ酸ビニル等のビニルエステル類；グリシジルメタクリレート等のアクリル酸エステル類；ビニルエチルエーテル、ビニルメチルエーテル、グリシジルメチルエーテル等のエーテル類；酢酸、ギ酸等のカルボン酸類；メチルアルコール、エチルアルコール、フェノール、エチレングリコール等のアルコール類；アセトン、メチルエチルケトン等のケトン類；酢酸エチル、ギ酸エチル等のカルボン酸エステル類；アクリル酸、メタクリル酸等のアクリル酸類等を挙げることができる。これらのうち改質された表面が失活しにくい（寿命が長い）点、安全性の面で取り扱いが容易な点から、ビニルエステル類、アクリル酸エステル類、ケトン類が好ましく、特に酢酸ビニル、グリシジルメタクリレートが好ましい。【００１８】
上記不活性ガスとしては特に限定されず、通常放電処理に用いられるものを挙げることができる。具体的には、窒素ガス、ヘリウムガス、アルゴンガス、メタンガス等が挙げられる。【００１９】
上記放電処理は、上記不活性ガスに上記反応性有機化合物を混合した状態で行うものである。上記反応性有機化合物は、上記混合状態において、ガス状（蒸気）で存在する必要がある。上記混合状態における反応性有機化合物の濃度としては特に限定されず、反応性有機化合物の種類等によって異なるが、０．１〜３．０容量％が好ましく、０．１〜１．０容量％がより好ましい。【００２０】
上記放電処理は、コロナ放電、グロー放電、プラズマ放電等の各種の放電方法により実施することができるが、装置内を減圧しなくてもよい点、片面だけの処理が容易である点、電極近傍の雰囲気ガスの影響が小さく安定した放電が得やすい点からコロナ放電処理が好ましい。【００２１】
放電条件は、反応性有機化合物の種類や濃度などによって適宜選定すればよい。通常、荷電密度が０．３〜９．０Ｗ・ｓｅｃ／ｃｍ２、好ましくは３．０Ｗ・ｓｅｃ／ｃｍ２未満の範囲で放電処理する。処理温度は下限０℃、上限１００℃の範囲の任意の温度で行うことができる。【００２２】
本発明において、上記ＰＣＴＦＥフィルム（Ａ）は、片面のみを放電処理することが好ましい。片面だけに放電処理を施すことにより、他方の面にフッ素樹脂の特性を残しておくことができる。
片面のみを放電処理する方法としては特に限定されず、例えば、接地電極をロール状としＰＣＴＦＥフィルム（Ａ）をそのロール状接地電極に添わせてコロナ放電処理する方法等を挙げることができる。【００２３】
本発明の第一の太陽電池モジュールは、上記表面透光層及び上記裏面保護シートのうち少なくとも一方が上記ＰＣＴＦＥフィルム（Ａ）である。上記ＰＣＴＦＥフィルム（Ａ）は、透明性、耐衝撃性等に優れるため、表面透光層としても良好に作用する。第一の太陽電池モジュールとしては、上記表面透光層及び上記裏面保護シートの両方が上記ＰＣＴＦＥフィルム（Ａ）であることが好ましい。【００２４】
上記表面透光層としては、従来公知の表面透光層を使用することもできる。上記表面透光層としては特に限定されず、例えば、ガラス板のような透明材料等を挙げることができる。【００２５】
上記太陽電池モジュールにおいて、上記太陽電池素子は充填材に封入されて上記表面透光層と上記裏面保護シートとの中間に配置されている。上記充填材としては特に限定されず、エチレン／酢酸ビニル共重合体〔ＥＶＡ〕等の従来公知の充填材を使用することができる。【００２６】
本発明は、表面透光層、充填剤により封入された太陽電池素子、及び、裏面保護シートからなる太陽電池モジュールであって、上記裏面保護シートは、反応性有機化合物を含む不活性ガス中で放電処理することにより得られる表面処理層を有するポリクロロトリフルオロエチレンフィルム（Ａ）及びフッ素非含有樹脂シート（Ｃ）が積層されてなり、上記表面処理層がフッ素非含有樹脂シート（Ｃ）側に配置された太陽電池モジュールでもある（第二の太陽電池モジュール）。【００２７】
上記第二の太陽電池モジュールは、必要に応じて上記ポリクロロトリフルオロエチレンフィルム（Ａ）と上記フッ素非含有樹脂シート（Ｃ）との間に接着剤層（Ｂ）を設けてもよい。特に、ポリエチレンテレフタレート樹脂等のように、ポリクロロトリフルオロエチレンフィルム（Ａ）との接着性に劣る樹脂をフッ素非含有樹脂シート（Ｃ）として使用する場合は、接着剤層（Ｂ）を設けることが好ましい。【００２８】
上記接着剤層（Ｂ）を構成する接着剤は、特に限定されないが、ポリエステル系接着剤、ウレタン系接着剤、エポキシ系接着剤、ナイロン系接着剤、エチレン−酢酸ビニル系接着剤、アクリル系接着剤、ゴム系接着剤よりなる群から選ばれる少なくとも１つであることが好ましい。
上記接着剤層（Ｂ）を構成する接着剤としては、耐熱性、加工性の点で、ウレタン系接着剤、スチレンゴム系接着剤等がより好ましい。【００２９】
上記フッ素非含有樹脂シート（Ｃ）を構成するフッ素非含有樹脂としては、例えば、アクリル樹脂、ポリカーボネート樹脂、ポリエチレンテレフタレート〔ＰＥＴ〕、ポリエチレンナフタレート〔ＰＥＮ〕等のポリエステル樹脂、ポリ塩化ビニル、ポリアミド樹脂、ポリプロピレン、ポリエチレン、環状ポリオレフィン、スチレン系共重合体等が挙げられるが、なかでも、耐侯性、耐衝撃性，耐熱性等の点で、ポリエステル樹脂が好ましく、ポリエチレンテレフタレートが特に好ましい。さらにその中でも反射率の高い白色や耐加水分解性のある耐熱低オリゴマータイプのポリエチレンテレフタレートが良い。【００３０】
本発明の太陽電池モジュールにおいて、上記ＰＣＴＦＥフィルム（Ａ）の好ましい厚みは、第一の太陽電池モジュール及び第二の太陽電池モジュールにより異なる。第一の太陽電池モジュールの場合、すなわち、表面透光層及び／又は裏面保護シートがＰＣＴＦＥフィルム（Ａ）単層である場合、厚みが０．０２５〜０．５ｍｍであることが好ましく、０．０５〜０．３ｍｍであることがより好ましい。【００３１】
第二の太陽電池モジュールの場合、すなわち、裏面保護シートが複層である場合、上記ＰＣＴＦＥフィルム（Ａ）の厚みは、５〜２００μｍであることが好ましい。上記厚みが５μｍ未満である場合、取り扱い性が悪化したり、歩留まりが低下したりすることがあり、上記厚みが２００μｍを超えると、コストが高くなることがある。上記厚みは、より好ましい下限が１２μｍであり、より好ましい上限が５０μｍである。【００３２】
また、上記第二の太陽電池モジュールにおいて、上記接着剤層（Ｂ）の厚みは、１〜６０μｍであることが好ましく、５〜４０μｍであることがより好ましい。上記フッ素非含有樹脂シート（Ｃ）の厚みは、３０μｍ〜０．４ｍｍであることが好ましく、より好ましくは、５０μｍ〜０．２５ｍｍである。単層である場合も、複層である場合も、裏面保護シートとしての厚みが０．０５〜０．５ｍｍであることが好ましく、０．０７〜０．３ｍｍであることがより好ましい。
なお、本明細書において、各層の厚みは、マイクロゲージを用いて測定したものである。【００３３】
本発明は、上記第一及び第二の太陽電池モジュールの製造方法でもある。第一の太陽電池モジュールの製造方法及び第二の太陽電池モジュールの製造方法のいずれにおいても、ポリクロロトリフルオロエチレンフィルム（Ａ）を反応性有機化合物を含む不活性ガス中で放電処理することにより表面処理層を形成する工程を含むことを特徴とするものである。上記表面処理層を形成する工程は、上述の反応性有機化合物、不活性ガス等を用いて、上述の条件により放電処理することにより行うことができる。【００３４】
本発明の太陽電池モジュールは、上記工程により得られた表面処理層を有するＰＣＴＦＥフィルム（Ａ）と各層とを重ね、圧着ラミネートを行うことにより得ることができる。上記第一の太陽電池モジュールの場合、例えば、表面透光層としてのガラス板の上に、充填剤により封入された太陽電池素子を配置し、更にこの上に裏面保護シートとしてのＰＣＴＦＥフィルム（Ａ）を配置して真空加熱により圧着ラミネートすることにより得ることができる。【００３５】
上記第二の太陽電池モジュールの場合、例えば、
（１）ＰＣＴＦＥフィルム（Ａ）とフッ素非含有樹脂シート（Ｃ）との間に、予め作成した接着剤層（Ｂ）フィルムを挟むようにして重ね、圧着ラミネートを行い、積層体を形成する。更に、表面透光層としてのガラス板の上に、充填剤により封入された太陽電池素子を配置し、更にこの上に得られた積層体を配置して真空加熱により圧着ラミネートする、
（２）接着剤からなる塗工液を、ＰＣＴＦＥフィルム（Ａ）上の表面処理層及びフッ素非含有樹脂シート（Ｃ）に塗布し、乾燥させた後に、ＰＣＴＦＥフィルム（Ａ）及びフッ素非含有樹脂シート（Ｃ）の上記各塗布面が接するように圧着ラミネートを行い、積層体を形成する。得られた積層体を用いて、上記（１）と同様にして真空加熱により圧着ラミネートする、
等の方法を用い、各層を積層させることにより作成することができる。【００３６】
上記真空加熱による圧着ラミネートは、使用する各層の種類、厚み等に応じて適宜条件を選択して行うことができるが、一般に１３０〜１７０℃の温度下で行うことが好ましい。
上記真空加熱による圧着ラミネートは、更に、好ましくは１５〜１００００Ｐａの圧力下で行うことが好ましい。
上記真空加熱による圧着ラミネートは、一般に１５〜６０分間行う。【００３７】
本発明は、反応性有機化合物を含む不活性ガス中で放電処理することにより得られる表面処理層を有するポリクロロトリフルオロエチレンフィルム（Ａ）、接着剤層（Ｂ）及びフッ素非含有樹脂シート（Ｃ）が積層されてなり、フッ素非含有樹脂シート（Ｃ）がポリエステル樹脂（Ｃ１）からなり、上記表面処理層が上記ポリエステル樹脂（Ｃ１）側に配置されてなる積層体でもある。上記積層体は、上述のように、太陽電池モジュールの裏面保護シートとして好適に用いられる他に、建材防水シート、壁紙等としても好適に用いることができる。
本発明の積層体は、上記太陽電池モジュールの製造方法において述べた手段により製造することができる。【００３８】
本発明により得られる第一、第二の太陽電池モジュール及び積層体は、層間接着性に優れたものである。上記層間接着強度は、ポリクロロトリフルオロエチレンフィルム（Ａ）が破断するときの強度である。例えば、ポリクロロトリフルオロエチレンフィルム（Ａ）及びフッ素非含有樹脂シート（Ｃ）と、必要に応じて接着剤層（Ｂ）とからなる本発明の積層体において、接着強度は、３Ｎ／ｃｍ以上であることが好ましい。上記層間接着強度が上記範囲内であれば、太陽電池保護シート、建材シート等の屋外の使用時にも充分な耐久性を示すことができる。【００３９】
本発明の積層体は、耐侯性に優れており、促進耐侯試験を後述の条件で１０００時間行った後でも、上記層間接着強度を促進耐侯試験前の値の８５％以上維持することができる。
上記層間接着強度は、（株）オリエンテック製の万能材料試験機ＲＴＣ−１２２５Ａを使用し、ＡＳＴＭ  Ｄ８８２に基づいて測定したものである。
【発明の効果】
【００４０】
本発明により、層間接着性に優れ、良好な耐候性、耐湿性を維持することができる太陽電池モジュールを得ることができる。
【発明を実施するための最良の形態】
【００４１】
以下、本発明について実施例を掲げて更に詳しく説明するが、本発明はこれらの実施例のみに限定されるものではない。また実施例中、「部」、「％」は特に断りのない限り「質量部」、「質量％」を意味する。【００４２】
実施例１
コロナ放電装置の放電電極とロール状接地電極（６０℃）の近傍に酢酸ビニルを０．３容量％含む窒素ガスを流しながら、厚さ０．０２５ｍｍのＰＣＴＦＥフィルムをロール状接地電極に添わせながら連続的に通過させ、片面をコロナ放電処理した。【００４３】
ついで処理済みＰＣＴＦＥフィルムの処理面に２液ウレタン系接着剤（東洋インキ製、エステル系主剤１５部、イソシアネート系硬化剤１部）を１０μｍの厚みに塗布し、得られた接着剤層上に厚さ１８８μｍのＰＥＴフィルム（東レ製×１０Ｓ）を配置し、全体を７０℃でラミネートした。得られた積層体を１０００ｈｒの高温高湿試験（８５℃×８５％）に供し、試験前後の接着性を上述の接着強度の測定方法に基づき測定し、耐久性を評価した。結果を表１に示す。結果、試験前の接着強度は４．０Ｎ／ｃｍであったのに対し、試験後の接着強度は３．５Ｎ／ｃｍと、接着強度の低下はわずかであった。試験前後ともに接着剤層がＰＣＴＦＥフィルムとＰＥＴフィルムとの双方に残るいわゆる接着剤層の凝集破壊であった。【００４４】
実施例２
酢酸ビニルをグリシジルメタクリレートに代えたこと以外は、実施例１と同様にして積層体を形成し、耐久性を評価した。結果を表１に示す。【００４５】
実施例３
接着剤をスチレンゴム系接着剤（日立化成ポリマー社製、ハイボンＹＡ２１１−２）に代え、ラミネート温度を２５℃に変更したこと以外は、実施例１と同様にして積層体を形成し、耐久性を評価した。結果を表１に示す。【００４６】
実施例４
相手基材を厚さ０．４ｍｍのエチレン−酢酸ビニル共重合体（三井化学ファブロ製、ソーラーＥＶＡ）に代え、真空加熱圧着式のラミネーターを用いて、１５０℃、３０分間加熱ラミネートしたこと以外は、実施例１と同様にして積層体を形成し、耐久性を評価した。結果を表１に示す。高温高湿試験の前後で、ＰＣＴＦＥフィルムが破断するほどの接着力であった。【００４７】
実施例５
ＰＣＴＦＥフィルムを厚さ０．１ｍｍのＰＣＴＦＥフィルムに代え、更に、酢酸ビニルをグリシジルメタクリレートに代えたこと以外は、実施例４と同様にして積層体を形成し、耐久性を評価した。結果を表１に示す。【００４８】
比較例１〜４
反応性有機化合物を使用しないコロナ処理、特開昭５９−２１７７３１号公報記載の方法に基づくアルゴンと水素の混合ガスを用いたプラズマ処理、又は、特開平０４−３４９６７２号公報記載の方法に基づくアンモニアを用いたプラズマ処理のいずれかの方法により、ＰＣＴＦＥフィルムに片面に処理を行ったこと以外は、実施例１又は３と同様にして積層体を形成し、耐久性を評価した。結果を表１に示す。得られた積層体は、試験前は実施例と同等の接着力があるが、試験後では容易に剥離でき接着力がほとんどなかった。【００４９】
比較例５〜９
反応性有機化合物を使用しないコロナ処理、特開昭５９−２１７７３１号公報記載の方法に基づくアルゴンと水素の混合ガスを用いたプラズマ処理、又は、特開平０４−３４９６７２号公報記載の方法に基づくヘリウムと酸素の混合ガス、ヘリウムとメタンの混合ガス若しくはアンモニアを用いたプラズマ処理のいずれかの方法により、ＰＣＴＦＥフィルムに片面に処理を行ったこと以外は、実施例４と同様にして積層体を形成し、耐久性を評価した。結果を表１に示す。反応性有機化合物を使用しないコロナ処理を行った比較例５の積層体及びアンモニアを用いてプラズマ処理を行った比較例９の積層体以外は、試験前の接着力が低く、かつ、試験後容易に剥離できた。また、比較例５及び比較例９の積層体も、試験後の接着力低下が大きかった。【００５０】
【表１】
2008050626.tif 000003
【００５１】
表１より、本発明の積層体は、試験前には良好な接着力を有し、試験後も接着力の低下はほとんどみられず、良好な耐久性を有することが示された。一方、比較例により得られた積層体は、試験前から接着力が低く、又は、試験前には実施例と同等の接着力を有していても、試験後に接着力が大きく低下していた。
【産業上の利用可能性】
【００５２】
本発明の太陽電池モジュールは、上述の構成よりなるので、耐候性、耐湿性、耐久性等に優れ、長期にわたって安定的に使用することができるものである。また、本発明の積層体は、上述の構成よりなるので、太陽電池モジュールの保護シートとしてだけでなく、建材防水シート、壁紙等としても好適に用いることができる。
【図面の簡単な説明】
【００５３】
【図１】本発明の太陽電池モジュールの一例を示す断面図である。
【図２】本発明の太陽電池モジュールの一例を示す断面図である。
【符号の説明】
【００５４】
１  表面透光層
２  充填材
３  裏面保護シート
４  連結線
５  太陽電池素子
６  接着剤層
７  フッ素非含有樹脂シート
【図１】
2008050626.tif 000004
【図２】
2008050626.tif 000005
【国際調査報告】
2008050626.tif 000006
2008050626.tif 000007